СПОСОБ ПОЛУЧЕНИЯ ГУМИНОВЫХ УДОБРЕНИЙ
METHOD OF PREPARING HUMUS FERTILISER

Изобретение относится к области технологических процессов получения химических веществ, в частности гуминовых удобрений, и может быть использовано в химических производствах для получения гуминовых удобрений.
Известен способ получения гуминовых удобрений, при котором гуминосодержащий компонент обрабатывают щелочью и получают гумат натрия, являющийся стимулятром роста, см. патент РФ на изобретение №2128155, класс C05F 11/02, опубликованный 27.03.1999 г. В нем в качестве гуминосодержащего компонента используют лечебную грязь.
Недостатком данного патента является низкое качество получаемых гуминовых удобрений, которые при внесении в почву растворяются в воде и уносятся дождем.
Известен также способ получения гуминовых удобрений, при котором смешивают торф с водным раствором гидрата окиси калия или натрия, полученную смесь нагревают и выдерживают при повышенной температуре, непрерывно перемешивая, а образовавшийся раствор гумата калия или натрия отделяют от реакционной массы, см. патент РФ на изобретение №2286970, класс C05F 11/02, опубликованный 10.11.2006 г.
В нем ведут обработку торфа раствором гумата окиси калия при t 65°C в течение 45-50 минут, что обусловливает невысокую эффективность получения из торфа водорастворимого гумата калия. Кроме того, недостатком известного способа является невозможность получения водонерастворимых гуминовых удобрений.
В настоящем изобретении ставится задача создания такого способа получения гуминовых удобрений, который бы обеспечивал получение водонерастворимых гуминовых удобрений, являющихся эффективным катализатором роста растений, повышающих урожайность растений, способствующих уменьшению нитратов в почве, обладающих способностью накапливать и восстанавливать гумус, а также являющихся денитрофенолизатором, ингибитором инсектицидной активности нитрофенолов нижних горизонтов почв, угнетающих рост растений.
Решение поставленной задачи и сущность изобретения заключается в следующем.
Способ получения гуминовых удобрений, при котором смешивают торф с водным раствором гидрата окиси калия или натрия, полученную смесь нагревают и выдерживают при повышенной температуре, непрерывно перемешивая, а образовавшийся раствор гумата калия или натрия отделяют от реакционной массы. При этом смешивают торф с раствором гидрата окиси калия или натрия концентрации 3,5-4,5 г/л в весовом соотношении 1:2,5-1:10, перемешивают образовавшуюся смесь в течение 2-3 часов при температуре 70°-90°C, а затем в полученный раствор гумата калия или натрия добавляют 15-25% раствор сернокислого цинка, нагревают полученную смесь до температуры 80°-100°C, выдерживают при указанной температуре в течение 10-14 часов, отделяют сульфатно-цинковый раствор, а образовавшийся осадок гумата цинка осаждают на фильтре, досушивают в сушилке и мелят на мельнице до необходимой фракции.
Примеры осуществления способа получения гуминовых удобрений
Пример I. Смешивают торф с раствором гидрата окиси калия или натрия концентрации 3,5г/л в весовом соотношении 1:2,5, перемешивают образовавшуюся смесь в течение 2 часов при температуре 70°C, а затем в полученный раствор гумата калия или натрия добавляют 15% раствор сернокислого цинка, нагревают полученную смесь до температуры 80°C, выдерживают при указанной температуре в течение 10 часов, отделяют сульфатно-цинковый раствор, а образовавшийся осадок гумата цинка осаждают на фильтре, досушивают в сушилке и мелят на мельнице до необходимой фракции.
Пример II. Смешивают торф с раствором гидрата окиси калия или натрия концентрации 4,5 г/л в весовом соотношении 1:10, перемешивают образовавшуюся смесь в течение 3 часов при температуре 90°C, а затем в полученный раствор гумата калия или натрия добавляют 25% раствор сернокислого цинка, нагревают полученную смесь до температуры 100°C, выдерживают при указанной температуре в течение 14 часов, отделяют сульфатно-цинковый раствор, а образовавшийся осадок гумата цинка осаждают на фильтре, досушивают в сушилке и мелят на мельнице до необходимой фракции.
Пример III: смешивают торф с раствором гидрата окиси калия или натрия концентрации 4 г/л в весовом соотношении 1:6, перемешивают образовавшуюся смесь в течение 2,5 часов при температуре 80°C, а затем в полученный раствор гумата калия или натрия добавляют 20% раствор сернокислого цинка, нагревают полученную смесь до температуры 90°C, выдерживают при указанной температуре в течение 12 часов, отделяют сульфатно-цинковый раствор, а образовавшийся осадок гумата цинка осаждают на фильтре, досушивают в сушилке и мелят на мельнице до необходимой фракции.
Заявителем проведена проверка качества полученных гуминовых удобрений и эффективности его применения в сельском хозяйстве. Отмечено, что гумат цинка не растворяется в воде, но растворяется в щелочных и кислотных средах, и поэтому хорошо усваивается растениями, является катализатором их роста, значительно повышая всхожесть и урожайность сельскохозяйственных растений. Не смываясь дождем и талыми водами, гумат цинка способствует накоплению и восстановлению гумуса. Кроме того, гумат цинка является денитрофенолизатором, ингибитором инсектицидной активности нитрофенолов нижних горизонтов почв, угнетающих рост растений.
Учитывая высокую эффективность получаемых гуминовых удобрений, предложенный способ рекомендован к широкому использованию в производстве гуминовых удобрений.